(57)【要約】【課題】高解像度化と低光量化に対応しうる電子写真感光体、該電子写真感光体を有するプロセスカートリッジおよび電子写真装置を提供する。【解決手段】波長７８０ｎｍのレーザービーム照射によって表面電位を−６００Ｖから−２００Ｖに減衰させるために必要なレーザー露光量（ＥΔ４００）が０．１０〜０．１８μＪ／ｃｍ２であり、波長７８０ｎｍのレーザービーム照射によって表面電位を−６００Ｖから−１００Ｖに減衰させるために必要なレーザー露光量（ＥΔ５００）が０．１５〜０．２２μＪ／ｃｍ２であることを特徴とする電子写真感光体、該電子写真感光体を有するプロセスカートリッジおよび電子写真装置。【選択図】　なし【特許請求の範囲】
【請求項１】
波長７８０ｎｍのレーザービーム照射によって表面電位を−６００Ｖから−２００Ｖに減衰させるために必要なレーザー露光量（ＥΔ４００）が０．１０〜０．１８μＪ／ｃｍ２であり、
波長７８０ｎｍのレーザービーム照射によって表面電位を−６００Ｖから−１００Ｖに減衰させるために必要なレーザー露光量（ＥΔ５００）が０．１５〜０．２２μＪ／ｃｍ２である
ことを特徴とする電子写真感光体。
【請求項２】
支持体上に電荷発生層、電荷輸送層をこの順に有する請求項１に記載の電子写真感光体。
【請求項３】
前記電荷発生層が、フタロシアニン顔料と、下記式（１）で示される構造を有する化合物を含有する請求項２に記載の電子写真感光体。
【外１】
2004037475.tif 000009
【請求項４】
請求項１〜３のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項５】
前記電子写真装置が、露光光源として半導体レーザーを有する露光手段を有する電子写真装置である請求項４に記載のプロセスカートリッジ。
【請求項６】
請求項１〜３のいずれかに記載の電子写真感光体、露光手段、帯電手段、現像手段および転写手段を有することを特徴とする電子写真装置。
【請求項７】
前記露光手段が、露光光源として半導体レーザーを有する請求項６に記載の電子写真装置。
【発明の詳細な説明】
【０００１】
【発明の属する技術分野】
本発明は、電子写真感光体、電子写真感光体を有するプロセスカートリッジおよび電子写真装置に関し、特には、露光光源として半導体レーザーを有する露光手段を有する電子写真装置に使用する電子写真感光体、該電子写真感光体を有し露光光源として半導体レーザーを有する露光手段を有する電子写真装置に着脱自在なプロセスカートリッジ、および、該電子写真感光体および露光光源として半導体レーザーを有する露光手段を有する電子写真装置に関する。
【０００２】
【従来の技術】
近年、露光光源として半導体レーザーを有する露光手段を有する電子写真装置において、高解像度化への対応が急がれており、電子写真装置本体側の対応として、露光スポット径の微小化が行われており、同時に露光光の低光量化が進められている。
【０００３】
また、電子写真装置に組み込まれる電子写真感光体に関しては、低露光量でシャープな静電潜像形成を可能とするための電子写真感光体の開発が進められてきている。
【０００４】
一方、露光光のレーザープロファイルによる電子写真感光体表面での潜像スポットの変化が画像品質に影響を与えることから、露光光の低光量化およびそれに対応した電子写真感光体は安定した画像品質と表裏一体の課題となっていた。
【０００５】
【発明が解決しようとする課題】
本発明は、前記の問題点に鑑みてなされたものであり、その目的は、従来主として電子写真感光体周辺のプロセス設計側から行われていた高解像度化と画像品質の安定化を、電子写真感光体の設計側から取り組み、高解像度化と低光量化に対応しうる電子写真感光体を提供することにある。
【０００６】
また、そのような電子写真感光体を有するプロセスカートリッジおよび電子写真装置を提供することにある。
【０００７】
【課題を解決するための手段】
本発明は、波長７８０ｎｍのレーザービーム照射によって表面電位を−６００Ｖから−２００Ｖに減衰させるために必要なレーザー露光量（ＥΔ４００）が０．１０〜０．１８μＪ／ｃｍ２であり、
波長７８０ｎｍのレーザービーム照射によって表面電位を−６００Ｖから−１００Ｖに減衰させるために必要なレーザー露光量（ＥΔ５００）が０．１５〜０．２２μＪ／ｃｍ２である
ことを特徴とする電子写真感光体である。
【０００８】
また、本発明は、上記電子写真感光体を有するプロセスカートリッジおよび電子写真装置である。
【０００９】
【発明の実施の形態】
まず、本発明の電子写真感光体の構成について説明する。
【００１０】
本発明の電子写真感光体は、感光層が電荷輸送物質と電荷発生物質を同一の層に含有する単層型であっても、電荷輸送層と電荷発生層とに分離した積層型でもよいが、電子写真特性からは積層型が好ましい。
【００１１】
また、積層型には、支持体側から電荷発生層、電荷輸送層をこの順に積層した順層型と、支持体側から電荷輸送層、電荷発生層をこの順に積層した逆層型があるが、順層型がより好ましい。
【００１２】
使用する支持体は、導電性を有するものであればよく、アルミニウム、ステンレスなどの金属、あるいは導電層を設けた金属、紙、プラスチックなどが挙げられ、形状はシート状、円筒状などが挙げられる。
【００１３】
特に、レーザービームプリンター（ＬＢＰ）などの画像入力がレーザー光の場合は、散乱による干渉縞防止、または支持体の傷を被覆することを目的とした導電層を設けることが好ましい。
【００１４】
導電層は、カーボンブラック、金属粒子などの導電性粉体をバインダー樹脂に分散させて形成することができる。
【００１５】
導電層の膜厚は５〜４０μｍが好ましく、さらには１０〜３０μｍがより好ましい。
【００１６】
支持体あるいは導電層の上に、バリアー機能を有する中間層を設けることができる。
【００１７】
中間層としては、アルミニウム陽極酸化被膜、酸化アルミニウム、水酸化アルミニウムなどの無機層、ポリアミド、ポリビニルアルコール、ポリエチレンオキシド、エチルセルロース、カゼイン、ポリウレタン、ポリエーテルウレタンなどの有機層が挙げられる。これらの有機層は適当な溶剤に溶解して塗布されて形成される。
【００１８】
膜厚は０．０５〜５μｍが好ましく、さらには０．３〜１μｍがより好ましい。
【００１９】
また、アルミニウム陽極酸化被膜などの無機層上にポリアミドなどの有機層を設けることもできる。
【００２０】
感光層が積層型（順層型）の場合、その上には電荷発生層が形成される。
【００２１】
本発明の電子写真感光体に用いられる電荷発生物質としては、セレン−テルル、ピリリウム、チアピリリウム系染料や、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。これらの中でも、フタロシアニン顔料が好ましい。
【００２２】
また、フタロシアニン顔料と下記式（１）で示される構造を有する化合物とを組み合わせて電荷発生層に含有させれば、高解像度化と低光量化の観点から、より好ましい。
【外２】
2004037475.tif 000002
【００２３】
電荷発生層は、電荷発生物質を０．３〜４倍量のバインダー樹脂および溶剤とともにホモジナイザー、超音波分散、ボールミル、振動ボールミル、サンドミル、アトライター、ロールミルおよび液衝突型高速分散機などを使用してよく分散し、分散液を塗布、乾燥させて形成する。
【００２４】
電荷発生層の膜厚は５μｍ以下が好ましく、０．１〜２μｍがより好ましい。
【００２５】
電荷輸送層は、主として電荷輸送物質とバインダー樹脂とを溶剤中に溶解させた塗料を塗布、乾燥して形成する。用いられる電荷輸送物質としては、トリアリールアミン系化合物、ヒドラゾン化合物、スチルベン化合物、ピラゾリン系化合物、オキサゾール系化合物、トリアリルメタン系化合物、チアゾール系化合物などが挙げられる。
【００２６】
電荷輸送層は、電荷輸送物質と０．５〜２倍量のバインダー樹脂を組み合わせて、塗布、乾燥して形成する。
【００２７】
電荷輸送層の膜厚は５〜４０μｍが好ましく、さらには１５〜３０μｍがより好ましい。
【００２８】
感光層が単層型の場合は、上述のような電荷発生物質や電荷輸送物質を上述のようなバインダー樹脂に分散、溶解した溶液を塗布、乾燥することによって形成する。
【００２９】
単層型の感光層の膜厚は５〜４０μｍが好ましく、さらには１５〜３０μｍがより好ましい。
【００３０】
また、感光層を保護することを目的として、別途保護層を感光層上に設けてもよい。
【００３１】
いずれにせよ、波長７８０ｎｍのレーザービーム照射によって表面電位を−６００Ｖから−２００Ｖに減衰させるために必要なレーザー露光量（ＥΔ４００）が０．１０〜０．１８μＪ／ｃｍ２であり、波長７８０ｎｍのレーザービーム照射によって表面電位を−６００Ｖから−１００Ｖに減衰させるために必要なレーザー露光量（ＥΔ５００）が０．１５〜０．２２μＪ／ｃｍ２であるという条件さえ満たせば、どのような層構成、層形成方法、材料を採用しても構わない。
【００３２】
図１に本発明の電子写真感光体を有するプロセスカートリッジを有する電子写真装置の概略構成を示す。
【００３３】
図において、１はドラム状の本発明の電子写真感光体であり、軸２を中心に矢印方向に所定の周速度で回転駆動される。電子写真感光体１は、回転過程において、帯電手段３によりその周面に正または負の所定電位の均一帯電を受け、次いで、スリット露光やレーザービーム走査露光などの露光手段（不図示）からの露光光４を受ける。こうして電子写真感光体１の周面に静電潜像が順次形成されていく。
【００３４】
形成された静電潜像は、次いで現像手段５によりトナー現像され、現像されたトナー現像像は、不図示の給紙部から電子写真感光体１と転写手段６との間に電子写真感光体１の回転と同期取り出されて給紙された転写材７に、転写手段６により順次転写されていく。
【００３５】
像転写を受けた転写材７は、電子写真感光体面から分離されて像定着手段８へ導入されて像定着を受けることにより複写物（コピー）として装置外へプリントアウトされる。
【００３６】
像転写後の電子写真感光体１の表面は、クリーニングブレード９によって転写残りトナーの除去を受けて清浄面化され、さらに前露光手段（不図示）からの前露光光１０により除電処理された後、繰り返し像形成に使用される。なお、帯電手段３が帯電ローラーなどを用いた接触帯電手段である場合は、前露光は必ずしも必要ではない。
【００３７】
本発明においては、上述の電子写真感光体１、帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成してもよい。
【００３８】
例えば、帯電手段３、現像手段５およびクリーニング手段９の少なくとも１つを電子写真感光体１と共に一体に支持してカートリッジ化して、装置本体のレール１２などの案内手段を用いて装置本体に着脱可能なプロセスカートリッジ１１とすることができる。
【００３９】
また、露光光４は、電子写真装置が複写機やプリンターである場合には、原稿からの反射光や透過光、あるいは、センサーで原稿を読取り、信号化し、この信号にしたがって行われるレーザービームの走査により照射される光である。
本発明の電子写真感光体は電子写真複写機に利用するのみならず、レーザービームプリンター、ＣＲＴプリンター、ＬＥＤプリンター、液晶プリンター、レーザー製版など電子写真応用分野にも広く用いることができる。
【００４０】
【実施例】
以下、実施例にしたがって説明する。
【００４１】
（実施例１）
直径３０ｍｍ×長さ３５７．５ｍｍのアルミニウムシリンダーを支持体とし、これに、以下の材料より構成される塗料を支持体上に浸漬法で塗布し、１４０℃、３０分熱硬化して膜厚１５μｍの導電層を形成した。
【００４２】
導電性顔料：ＳｎＯ２コート処理硫酸バリウム　１０部
抵抗調節用顔料：酸化チタン　２部
バインダー樹脂：フェノール樹脂　６部
レベリング材：シリコーンオイル　０．００１部
溶剤：メタノール、メトキシプロパノール０．２／０．８　２０部
この導電層上に、Ｎ−メトキシメチル化ナイロン３部および共重合ナイロン３部をメタノール６５部、ｎ−ブタノール３０部の混合溶媒に溶解した溶液を、浸漬法で塗布し、膜厚０．５μｍの中間層を形成した。
【００４３】
次にＣｕＫαのＸ線回折における回折角２θ±０．２°の７．４°および２８．２°に強いピークを有するヒドロキシガリウムフタロシアニン４部とポリビニルブチラール（商品名：エスレックＢＭ２、積水化学製）２部およびシクロヘキサノン８０部を直径１ｍｍのガラスビーズを用いたサンドミル装置で４時間分散した後、エチルアセテート８０部を加えて攪拌し、さらに上記式（１）で示される構造を有する化合物６部を加えて攪拌して、電荷発生層用分散液を調製した。
【００４４】
これを浸漬法で塗布し、膜厚０．５μｍの電荷発生層を形成した。
【００４５】
次に、電荷輸送層を形成するために、電荷輸送層用の塗料を調製した。
【００４６】
ビスフェノールＣ型のポリアリレート（粘度平均分子量６１０００）９０部、下記式（ａ）で示される繰り返し構造単位および下記式（ｂ）で示される繰り返し構造単位を有し、下記式（ｂ）で示される繰り返し構造単位が、全繰り返し構造単位の全質量に対して９８質量％である共重合体（粘度平均分子量４２０００）１０部、
【外３】
2004037475.tif 000003
【００４７】
【外４】
2004037475.tif 000004
【００４８】
下記式（ｃ）で示される構造を有するアミン化合物９０部、
【外５】
2004037475.tif 000005
【００４９】
および、下記式（ｄ）で示される構造を有するアミン化合物１０部
【外６】
2004037475.tif 000006
【００５０】
を、モノクロロベンゼン７００部、ジメトキシメタン３００部中に溶解し、電荷輸送層用の塗料を得た。
【００５１】
この塗料を浸漬法で塗布して１２０℃、２時間乾燥し、２５μｍの電荷輸送層を形成して、電子写真感光体を得た。
【００５２】
このようにして得られた電子写真感光体の光感度特性を、電子写真感光体評価装置（シンシア９０、ジェンテック社製）を用いて、２３℃、５５％ＲＨ下で評価した。
【００５３】
電子写真感光体の表面電位を−６００Ｖ、回転数９０ｒｐｍ、電位測定位置を帯電位置から１８０°とし、ガリウム／アルミニウム／ヒ素の三元系半導体レーザー（出力：５ｍＷ；発振波長７８０ｎｍ）より光強度が異なった７８０ｎｍのレーザー光を照射し、各光強度に対する光減衰曲線（表面電位ＶＳ照射光量）を各々測定し、その曲線から光露光後電位−１００Ｖおよび２００Ｖを得るために必要なレーザー光量を求めた。
【００５４】
次に実機評価について説明する。
【００５５】
装置は、キヤノン製ＬＢＰ「Ｉｍａｇｅ　Ｃｌａｓｓ　４０００」（プロセススピード１４４．５ｍｍ／ｓ）を用いた。
【００５６】
まず、作製した電子写真感光体をこの装置にセットし、２３℃、５５％ＲＨ下において現像位置における初期明部電位が−１８０Ｖとなるようにレーザー光量を調整した後、２３℃、５５％ＲＨ下で通紙耐久を行った。初期評価としてドラム１回転目、Ａ４紙１枚中に２×３のべた黒画像６個を印字し、２回転目以降、ハーフトーン画像を印字させ、ハーフトーン画像上に残っている２×３のべた黒画像の残像（ゴースト）の有無を評価した。
【００５７】
次に、シーケンスはプリント１枚ごとに１回停止する間欠モードとし、３０００枚まで通紙耐久を行ったところで、再度、ドラム１回転目、Ａ４紙１枚中に２×３のべた黒画像６個を印字し、２回転目以降、ハーフトーン画像を印字させ、ハーフトーン画像上に残っている２×３のべた黒画像の残像（ゴースト）の有無を評価した。
【００５８】
次に、シーケンスを連続プリントモードとし、さらに３０００枚まで通紙耐久を行ったところで、ドラム１回転目、Ａ４紙１枚中に２×３のべた黒画像６個を印字し、２回転目以降、ハーフトーン画像を印字させ、ハーフトーン画像上に残っている２×３のべた黒画像の残像（ゴースト）の有無を評価した。
【００５９】
最後に３２．５℃、８５％ＲＨの高温高湿環境で、連続プリント３０００枚の通紙耐久を行ったところで、ドラム１回転目、Ａ４紙１枚中に２×３のべた黒画像６個を印字し、２回転目以降、ハーフトーン画像を印字させ、ハーフトーン画像上に残っている２×３のべた黒画像の残像（ゴースト）の有無を評価した。
【００６０】
結果を表１に示す。
【００６１】
（実施例２）
上記式（１）で示される構造を有する化合物を２部とした以外は、実施例１と同様にして電子写真感光体を作製し、評価した。結果を表１に示す。
【００６２】
（比較例１）
上記式（１）で示される構造を有する化合物を添加しない以外は、実施例１と同様にして電子写真感光体を作製し、評価した。結果を表１に示す。
【００６３】
（実施例３）
ＣｕＫαのＸ線回折における回折角２θ±０．２°の７．４°および２８．２°に強いピークを有するヒドロキシガリウムフタロシアニン７部とポリビニルブチラール（商品名：エスレックＢＭ２、積水化学製）２部およびシクロヘキサノン８０部を直径１ｍｍのガラスビーズを用いたサンドミル装置で４時間分散した後、エチルアセテート８０部を加えて攪拌し、さらに上記式（１）で示される構造を有する化合物９部を加えて攪拌して、電荷発生層用分散液を調製した。
【００６４】
この分散液を、浸漬法で塗布し、膜厚０．５μｍの電荷発生層を形成した以外は、実施例１と同様にして電子写真感光体を作製し、評価した。結果を表１に示す。
【００６５】
（実施例４）
電荷発生層の膜厚を１．０μｍとした以外は、実施例３と同様にして電子写真感光体を作製し、評価した。結果を表１に示す。
【００６６】
（比較例２）
電荷発生層の膜厚を２．０μｍとした以外は、実施例３と同様にして電子写真感光体を作製し、評価した。結果を表１に示す。
【００６７】
（実施例５）
ＣｕＫαのＸ線回折における回折角２θ±０．２°の７．４°および２８．２°に強いピークを有するヒドロキシガリウムフタロシアニン７部とポリビニルブチラール（商品名：エスレックＢＭ２、積水化学製）２部およびシクロヘキサノン８０部を直径１ｍｍのガラスビーズを用いたサンドミル装置で４時間分散した後、エチルアセテート８０部を加えて攪拌し、さらに上記式（１）で示される構造を有する化合物３部を加えて攪拌して電荷発生層用分散液を調製した。
【００６８】
この分散液を、浸漬法で塗布し、膜厚０．５μｍの電荷発生層を形成した以外は、実施例１と同様にして電子写真感光体を作製し、評価した。結果を表１に示す。
【００６９】
（比較例３）
上記式（１）で示される構造を有する化合物を添加しない以外は、実施例５と同様にして電子写真感光体を作製し、評価した。結果を表１に示す。
【００７０】
（実施例６）
電荷発生層として、ＣｕＫαのＸ線回折における回折角２θ±０．２°の９．０°、１４．２°、２３．９°、２７．１°に強いピークを有するオキシチタニウムフタロシアニン４部とポリビニルブチラール（商品名：エスレックＢＭ２、積水化学製）２部およびシクロヘキサノン６０部を直径１ｍｍのガラスビーズを用いたサンドミル装置で４時間分散した後、エチルアセテート１００部を加えて攪拌し、さらに式（１）で示す化合物６部を加えて攪拌して電荷発生層用分散液を調製した。
【００７１】
この分散液を、浸漬法で塗布し、膜厚０．３μｍの電荷発生層を形成した他は実施例１と同様にして電子写真感光体を作製し、評価した。結果を表１に示す。
【００７２】
（比較例４）
電荷発生層および電荷輸送層を次のように形成した以外は、実施例１と同様にして電子写真感光体を作製し、評価した。結果を表１に示す。
【００７３】
まず、ＣｕＫαのＸ線回折における回折角２θ±０．２°の７．４°および２８．２°に強いピークを有するヒドロキシガリウムフタロシアニン１０部と、ポリビニルブチラール（商品名：エスレックＢＭ２、積水化学製）２部と、シクロヘキサノン８０部を、直径１ｍｍのガラスビーズを用いたサンドミル装置で４時間分散した後、エチルアセテート８０部を加えて攪拌し、さらに上記式（１）で示される構造を有する化合物１２部を加えて攪拌して、電荷発生層用分散液を調製した。
【００７４】
この分散液を、浸漬法で塗布し、膜厚２．０μｍの電荷発生層を形成した。
【００７５】
次に、電荷輸送層を形成するために、電荷輸送層用の塗料を調製した。
【００７６】
ビスフェノールＣ型のポリアリレート（粘度平均分子量６１０００）９０部、上記式（ａ）で示される繰り返し構造単位および上記式（ｂ）で示される繰り返し構造単位を有し、下記式（ｂ）で示される繰り返し構造単位が、全繰り返し構造単位の全質量に対して９８質量％である共重合体（粘度平均分子量４２０００）１０部と、上記式（ｄ）で示される構造を有するアミン化合物１００部を、モノクロロベンゼン７００部、ジメトキシメタン３００部中に溶解し、電荷輸送層用の塗料を得た。
【００７７】
この塗料を、浸漬法で塗布し、１２０℃、２時間乾燥し、膜厚２５μｍの電荷輸送層を形成した。
【００７８】
（比較例５）
実施例１と同様にしてアルミシリンダー上に導電層および中間層を形成した後、電荷発生層および電荷輸送層を、次のような感光層に変更した以外は、実施例１と同様にして電子写真感光体を作製し、評価した。結果を表１に示す。
【００７９】
ＣｕＫαのＸ線回折における回折角２θ±０．２°の７．４°および２８．２°に強いピークを有するヒドロキシガリウムフタロシアニン１０部、安息香酸５部、上記式（ａ）で示される繰り返し構造単位および上記式（ｂ）で示される繰り返し構造単位を有し、上記式（ｂ）で示される繰り返し構造単位が、全繰り返し構造単位の全質量に対して９８質量％である共重合体（粘度平均分子量４２０００）４０部、モノクロロベンゼン２１０部、ジメトキシメタン９０部を、直径１ｍｍのガラスビーズを用いたサンドミル装置で４時間分散し、感光層用の塗料を得た。
【００８０】
この塗料を、浸漬法で塗布して１００℃、１時間乾燥し、膜厚１５μｍの感光層を形成した。
【００８１】
（比較例６）
実施例１と同様にしてアルミシリンダー上に導電層および中間層を形成した後、２層型の電荷発生層を形成した後に電荷輸送層を形成した以外は、実施例１と同様にして電子写真感光体を作製し、評価した。結果を表１に示す。
【００８２】
下記式で示される化合物５０部、
【外７】
2004037475.tif 000007
【００８３】
テトラヒドロフラン８０部を、直径１ｍｍのガラスビーズを用いたサンドミル装置で４８時間分散した後、ポリカーボネート樹脂（商品名Ｚ−２００、三菱瓦斯化学（株）製）５０部をテトラヒドロフラン１００部に溶かした液を加えてさらに２時間分散した。
【００８４】
この液を、浸漬法で塗布し、膜厚１５μｍの第一の電荷発生層を形成した。
【００８５】
次いで、ＣｕＫαのＸ線回折における回折角２θ±０．２°の７．４°および２８．２°に強いピークを有するヒドロキシガリウムフタロシアニン１０部とポリビニルブチラール（商品名：エスレックＢＭ２、積水化学製）２部およびシクロヘキサノン８０部を、直径１ｍｍのガラスビーズを用いたサンドミル装置で４時間分散した後、エチルアセテート８０部を加えて攪拌し、さらに上記式（１）で示される構造を有する化合物１２部を加えて攪拌して、電荷発生層用分散液を調製した。
【００８６】
この分散液を、浸漬法で塗布し、膜厚０．５μｍの第二の電荷発生層を形成した。
【００８７】
次に、ビスフェノールＣ型のポリアリレート（粘度平均分子量６１０００）９０部、上記式（ａ）で示される繰り返し構造単位および上記式（ｂ）で示される繰り返し構造単位を有し、上記式（ｂ）で示される繰り返し構造単位が、全繰り返し構造単位の全質量に対して９８質量％である共重合体（粘度平均分子量４２０００）１０部、上記式（ｄ）で示される構造を有するアミン化合物１００部を、モノクロロベンゼン７００部、ジメトキシメタン３００部中に溶解し、電荷輸送層用の塗料を得た。
【００８８】
この塗料を、浸漬法で塗布し、１２０℃、２時間乾燥して、５μｍの電荷輸送層を形成した。
【００８９】
【表１】
2004037475.tif 000008
【００９０】
なお、表１中、画像の評価基準は次のとおりである。
◎：ハーフトーン上にべた黒画像の残像（ゴースト）がほとんど見えない
○：ハーフトーン上にべた黒画像の残像（ゴースト）がぼんやりとしか見えない
△：ハーフトーン上にべた黒画像の残像（ゴースト）が薄いがくっきり見える
×：ハーフトーン上にべた黒画像の残像（ゴースト）が見える
【００９１】
【発明の効果】
以上説明したように、本発明によって、露光光の低光量化に対応し、優れた画像品質を耐久後まで有する電子写真感光体、該電子写真感光体を有するプロセスカートリッジおよび電子写真装置を提供することができる。
【図面の簡単な説明】
【図１】本発明の電子写真感光体を有するプロセスカートリッジを有する電子写真装置の概略構成の例を示す図である。
【符号の説明】
１　電子写真感光体
２　軸
３　帯電手段
４　露光光
５　現像手段
６　転写手段
７　転写材
８　像定着手段
９　クリーニングブレード
１０　前露光光
１１　プロセスカートリッジ
１２　レール
【図１】
2004037475.tif 000010